(57)【要約】  本発明は、３％−５％のリグニンスルホン酸塩、３％−５％の酢酸ビニル、３％−５％の２-アクリルアミド-２-メチルプロパンスルホン酸、０．０５％−０．１％の開始剤、０．０２％−０．０４％の架橋剤、０．３％−０．６％の防凍剤及び０．２％−０．４％の腐食抑制剤を含み、残量が水である炭鉱の噴霧による粉塵低減用の増潤剤及び調製方法を開示する。リグニンスルホン酸ナトリウムを基体として酢酸ビニル、２-アクリルアミド-２-メチルプロパンスルホン酸と重合反応を行い、生成されたポリマーは、リグニンスルホン酸ナトリウムの分解可能な機能を維持しつつ、霧粒に濡れ、接着の機能を持たせることができる。この炭鉱噴霧用の増潤剤と界面活性剤を噴霧システムに配合して用いることにより、噴霧の煤塵に対する濡れ性をさらに増加させ、霧粒が粉塵を効果的にぬらし、包むようにし、防塵の効率を大幅に高め、粉塵の拡散を減少させることができ、しかも自然に分解可能であり、粉塵低減後に二次汚染の引き起こしを回避することができる。 【選択図】図１
2021523971.tif 000002
【特許請求の範囲】
【請求項１】
質量パーセンテージで、３％−５％のリグニンスルホン酸塩、３％−５％の酢酸ビニル、３％−５％の２-アクリルアミド-２-メチルプロパンスルホン酸、０．０５％−０．１％の開始剤、０．０２％−０．０４％の架橋剤、０．３％−０．６％の防凍剤及び０．２％−０．４％の腐食抑制剤という成分を含む炭鉱の噴霧による粉塵低減用の増潤剤であって、残量が水である、
ことを特徴とする炭鉱の噴霧による粉塵低減用の増潤剤。
【請求項２】
上記リグニンスルホン酸塩は、リグニンスルホン酸ナトリウムとリグニンスルホン酸カルシウムにおける１種又はその混合物であり、上記開始剤は、過酸化ナトリウムと過硫酸アンモニウムにおける１種であり、架橋剤は、Ｎ-Ｎメチレンビスアクリルアミドである、
ことを特徴とする請求項１に記載の増潤剤。
【請求項３】
上記防凍剤は、塩化カルシウムであり、腐食抑制剤は、リンカルボン酸である、
ことを特徴とする請求項１に記載の増潤剤。
【請求項４】
増潤剤の調製方法であって、
リグニンスルホン酸塩を水に溶解して、酢酸ビニルを添加し、恒温攪拌装置の温度を６０℃に設定して３０分間攪拌し、全部溶解してよく混合した後に、上記溶液に開始剤を加え、６０℃で２時間反応させ、第１の溶液を取得するステップ１と、
【化１】
2021523971.tif 000008
再び第１の溶液に２-アクリルアミド-２-メチルプロパンスルホン酸及び架橋剤を加えて１時間反応を続け、最終生成物を取得するステップ２と、 
【化２】
2021523971.tif 000009
最終生成物に防凍剤及び腐食抑制剤を加えてよく攪拌して、ｐＨ値を調整することによって、上記増潤剤を得ることができるステップ３と、を含む、
ことを特徴とする請求項１に記載の増潤剤の調製方法。
【請求項５】
調製された上記増潤剤は、再び水とよく攪拌して混合して必要に備え、増潤剤と水を質量比が１：５０の割合でよく攪拌して混合する、
ことを特徴とする請求項４に記載の調製方法。
【請求項６】
ステップ３におけるｐＨ値が７−８である、
ことを特徴とする請求項４に記載の調製方法。
【請求項７】
上記リグニンスルホン酸塩は、リグニンスルホン酸ナトリウムとリグニンスルホン酸カルシウムにおける１種又はその混合物であり、上記開始剤は、過酸化ナトリウムと過硫酸アンモニウムにおける１種であり、架橋剤は、Ｎ-Ｎメチレンビスアクリルアミドである、
ことを特徴とする請求項４に記載の調製方法。
【請求項８】
上記防凍剤は、塩化カルシウムであり、腐食抑制剤は、リンカルボン酸である、
ことを特徴とする請求項４に記載の調製方法。
【発明の詳細な説明】
【技術分野】
【０００１】
本発明は、鉱山の防塵、粉塵抑制の分野に関し、特に炭鉱の噴霧による粉塵低減用の増潤剤及び調製方法に関する。
【背景技術】
【０００２】
科学技術の発展に伴い、炭鉱採掘の機械化、自動化の程度が徐々に高くなり、その過程で発生する粉塵も多くなっている。炭鉱粉塵は、坑内の生産安全及び人員の健康に深刻な危害を与える主な災害源の１つであり、煤塵の危害は、主に以下の方面がある。一番目は、一定の条件で自然発火乃至爆発が発生する可能性があり、ガス爆発事故を引き起こしやすいことであり、二番目は、吸入性粉塵の濃度の増大に伴い、坑内の作業員の心身健康を深刻に脅かし、肺塵症及び他の肺部疾病に罹患する確率を大幅に高めることであり、三番目は、炭鉱の坑内の粉塵は、坑内の設備の部品の摩耗を激化させ、機械の精度を低下させたり、故障させたりすることであり、また、大量の粉塵は、坑内の視界を低下させ、誤操作による人員死傷の事故が発生しやすい。実測によると、いかなる措置も取らない状況で、綜絖作業面での粉塵濃度が３０００ｍｇ／ｍ３以上に達することができ、採掘作業面での粉塵濃度が６０００ｍｇ／ｍ３以上に達した。
【０００３】
炭鉱の坑内の採掘面は、粉塵を防止するために、一般的に噴霧による粉塵低減の方法を採用するが、石炭体自体の疎水性の特性により、水の煤塵に対する濡れ性が比較的悪く、理想な効果を達成することが困難である。煤塵自体が濡れにくいという特徴に対して、現在広く利用されている技術は、水に既成の工業レベルの界面活性剤を加えるか、又は界面活性剤を配合することである。しかしながら、この方法は、粉塵低減効果が悪く、コストが高く、毒性が高いなどの弊害があり、それに従来の界面活性剤は、分解し難く、大面積で応用されると二次環境汚染を引き起こす可能性がある。
【発明の概要】
【発明が解決しようとする課題】
【０００４】
上記の従来技術の不足に鑑みて、本発明は、粉塵の拡散度合いを小さくし、粉塵抑制の効率を高めるための炭鉱の噴霧による粉塵低減用の増潤剤及び調製方法の提供を目的とする。
【０００５】
上記技術的課題を解決するために、本発明の解決手段は、炭鉱の噴霧による粉塵低減用の増潤剤を含み、
【０００６】
炭鉱の噴霧による粉塵低減用の増潤剤であって、質量パーセンテージで、以下の成分を含み、
【０００７】
３％−５％のリグニンスルホン酸塩、３％−５％の酢酸ビニル、３％−５％の２-アクリルアミド-２-メチルプロパンスルホン酸、０．０５％−０．１％の開始剤、０．０２％−０．０４％の架橋剤、０．３％−０．６％の防凍剤及び０．２％−０．４％の腐食抑制剤、残量が水である。
【０００８】
前記増潤剤は、上記リグニンスルホン酸塩がリグニンスルホン酸ナトリウムとリグニンスルホン酸カルシウムにおける１種又はその混合物であり、上記開始剤が過酸化ナトリウムと過硫酸アンモニウムにおける１種であり、架橋剤がＮ-Ｎメチレンビスアクリルアミドである。
【０００９】
前記増潤剤は、上記防凍剤が塩化カルシウムであり、腐食抑制剤がリンカルボン酸である。
【００１０】
上記増潤剤の調製方法であって、以下のステップを含む。
【００１１】
ステップ１、リグニンスルホン酸塩を水に溶解して、酢酸ビニルを添加し、恒温攪拌装置の温度を６０℃に設定して３０分間攪拌し、全部溶解してよく混合した後に、上記溶液に開始剤を加え、６０℃で２時間反応させ、第１の溶液を取得し、
【００１２】
【化１】
2021523971.tif 000003
【００１３】
ステップ２、再び第１の溶液に２-アクリルアミド-２-メチルプロパンスルホン酸及び架橋剤を加えて１時間反応を続け、最終生成物を取得し、
【００１４】
【化２】
2021523971.tif 000004
【００１５】
最終生成物に防凍剤及び腐食抑制剤を加えてよく攪拌して、ｐＨ値を調整することによって、上記増潤剤を得ることができるステップ３と、を含む。
【００１６】
前記調製方法は、調製された上記増潤剤は、再び水とよく攪拌して混合して必要に備え、増潤剤と水を質量比が１：５０の割合でよく攪拌して混合する。
【００１７】
前記調製方法は、ステップ３におけるｐＨ値が７−８である、
【００１８】
前記調製方法は、上記リグニンスルホン酸塩が、リグニンスルホン酸ナトリウムとリグニンスルホン酸カルシウムにおける１種又はその混合物であり、上記開始剤が、過酸化ナトリウムと過硫酸アンモニウムにおける１種であり、架橋剤が、Ｎ-Ｎメチレンビスアクリルアミドである。
【００１９】
前記調製方法は、上記防凍剤が塩化カルシウムであり、腐食抑制剤がリンカルボン酸である。
【００２０】
本発明により提供される炭鉱の噴霧による粉塵低減用の増潤剤及び調製方法は、過硫酸の強酸化性によりリグニンにおける―ＯＨの水素を奪って一次ラジカルを生成し、一次ラジカルは酢酸ビニル、２-アクリルアミド-２-メチルプロパンスルホン酸、Ｎ-ＮメチレンビスアクリルアミドのＣ＝Ｃを攻め、生成したラジカルを水溶液において重合反応させ、２-アクリルアミド-２-メチルプロパンスルホン酸及び酢酸ビニルをリグニンスルホン酸ナトリウムにグラフトさせる。リグニンスルホン酸ナトリウムの既存のスルホン酸基は、煤塵に対してよい吸着性能を有し、アミド基は、噴出された液滴が煤塵に対して一定の接着性を有し、エステル基は、生成した全体構造の煤塵に対する濡れ能力を高める。この増潤剤と界面活性剤とを配合して噴霧システムに応用することにより、水の表面張力を減少させるだけではなく、霧粒の粉塵に対する濡れ、接着効果を高めることができ、霧粒が粉塵を効果的にぬらし、接着し、包むようにし、粉塵抑制効率を大幅に高め、粉塵の拡散を減少させる。また、この増潤剤は、リグニンスルホン酸ナトリウムを基体として、自然に分解可能であり、粉塵低減後に二次汚染の引き起こしを回避することができる。
【図面の簡単な説明】
【００２１】
【図１】図１は、発明における増潤剤の調製のフローの概略図である。
【発明を実施するための態様】
【００２２】
本発明は、炭鉱の噴霧による粉塵低減用の増潤剤及び調製方法を提供し、本発明の目的、技術案及び効果をより明瞭、かつ明確にするために、本発明について、以下により詳細に説明する。ここで説明する具体的な実施例は、本発明を解釈するために用いられ、本発明を限定するするために用いられないことを理解すべきである。
【００２３】
本発明は、質量パーセンテージで、３％−５％のリグニンスルホン酸塩、３％−５％の酢酸ビニル、３％−５％の２-アクリルアミド-２-メチルプロパンスルホン酸、０．０５％−０．１％の開始剤、０．０２％−０．０４％の架橋剤、０．３％−０．６％の防凍剤及び０．２％−０．４％の腐食抑制剤という成分を含み、残量が水である炭鉱の噴霧による粉塵低減用の増潤剤を提供する。上記リグニンスルホン酸塩は、リグニンスルホン酸ナトリウムとリグニンスルホン酸カルシウムにおける１種又はその混合物であり、上記開始剤は、過酸化ナトリウムと過硫酸アンモニウムにおける１種であり、架橋剤は、Ｎ-Ｎメチレンビスアクリルアミドである。上記防凍剤は、塩化カルシウムであり、腐食抑制剤は、リンカルボン酸である。
【００２４】
本発明は、図１に示されるように、上記増潤剤の調製方法をさらに提供し、以下のステップを含む。
【００２５】
ステップ１、リグニンスルホン酸塩を水に溶解して、酢酸ビニルを添加し、恒温攪拌装置の温度を６０℃に設定して３０分間攪拌し、全部溶解してよく混合した後に、上記溶液に開始剤を加え、６０℃で２時間反応させ、第１の溶液を取得し、
【００２６】
【化３】
2021523971.tif 000005
【００２７】
ステップ２、再び第１の溶液に２-アクリルアミド-２-メチルプロパンスルホン酸及び架橋剤を加えて１時間反応を続け、最終生成物を取得し、
【００２８】
【化４】
2021523971.tif 000006
【００２９】
ステップ３、最終生成物に防凍剤及び腐食抑制剤を加えてよく攪拌して、ｐＨ値を調整することによって、上記増潤剤を得ることができる。
【００３０】
本発明をさらに説明するために、以下により具体的な実施例を列挙して説明する。
【００３１】
実施例１：
２ｇのリグニンスルホン酸ナトリウムと４ｍｌの２-アクリルアミド-２-メチルプロパンスルホン酸を計って２００ｍｌの水に溶解させ、よく溶解して３０ｍｉｎ攪拌した後、溶液に０．５ｇの過硫酸アンモニウムを加え、６０℃で２時間恒温攪拌して反応させる。再び溶液に２ｇの２-アクリルアミド-２-メチルプロパンスルホン酸と０．５ｇのＮ-Ｎメチレンビスアクリルアミドを加え、６０℃を保持して２時間攪拌し続けて反応させる。反応が終了後、溶液に０．３ｇの塩化カルシウムと０．２ｍｌのリンカルボン酸を加え、ｐＨ値を調整し、２ｍｌ取って０．２ｇのドデシルジメチルベタインと共に１?の水に加えて均一に混合し、関連性能をテストする。
【００３２】
実施例２：
２ｇのリグニンスルホン酸ナトリウムと４ｍｌの２-アクリルアミド-２-メチルプロパンスルホン酸を計って２００ｍｌの水に溶解させ、よく溶解して３０ｍｉｎ攪拌した後、溶液に０．５ｇの過硫酸アンモニウムを加え、６０℃で２時間恒温攪拌して反応させる。再び溶液に４ｇの２-アクリルアミド-２-メチルプロパンスルホン酸と０．５ｇのＮ-Ｎメチレンビスアクリルアミドを加え、６０℃を保持して２時間攪拌し続けて反応させる。反応が終了後、溶液に０．３ｇの塩化カルシウムと０．２ｍｌのリンカルボン酸を加え、ｐＨ値を調整し、２ｍｌ取って０．２ｇのドデシルジメチルベタインと共に１?の水に加えて均一に混合し、関連性能をテストする。
【００３３】
実施例３：
２ｇのリグニンスルホン酸ナトリウムと４ｍｌの２-アクリルアミド-２-メチルプロパンスルホン酸を計って２００ｍｌの水に溶解させ、よく溶解して３０ｍｉｎ攪拌した後、溶液に０．５ｇの過硫酸アンモニウムを加え、６０℃で２時間恒温攪拌して反応させる。再び溶液に６ｇの２-アクリルアミド-２-メチルプロパンスルホン酸と０．５ｇのＮ-Ｎメチレンビスアクリルアミドを加え、６０℃を保持して２時間攪拌し続けて反応させる。反応が終了後、溶液に０．３ｇの塩化カルシウムと０．２ｍｌのリンカルボン酸を加え、ｐＨ値を調整し、２ｍｌ取って０．２ｇのドデシルジメチルベタインと共に１?の水に加えて均一に混合し、関連性能をテストする。
【００３４】
【表１】
2021523971.tif 000007
【００３５】
表から分かるように、清水噴霧だけを利用して粉塵低減効率が４２〜５５％しか達成できなく、最高の粉塵低減効率が５６．２％であり、効果が比較的悪く、増潤剤を添加した噴霧措置による除塵効率が９０％以上に達することができ、最高は、９３．５％となり、作業面の平均総粉塵濃度及び平均吸入性粉塵濃度が５１．４ｍｇ／ｍ３と１８．８ｍｇ／ｍ３に低下し、粉塵低減のニーズを満たした。これは、リグニンスルホン酸ナトリウムの既存のスルホン酸基は、煤塵に対してよい吸着性能を有し、アミド基は、噴出された液滴が煤塵に対して一定の接着性を有するようにし、エステル基は、生成された全体構造の煤塵に対する濡れ能力を高めるためである。この炭鉱の噴霧による粉塵低減用の増潤剤と界面活性剤とを配合して噴霧システムに応用することにより、粉塵抑制効率を大幅に向上させ、粉塵の拡散を減少させる。また、当該粉塵抑制剤は、主に天然産物から作られ、無害で無毒であり、自発的に分解することができる。
【００３６】
もちろん、上記の説明は、本願の好ましい実施例に過ぎず、本願は、列挙された上記実施例に限定されておらず、当分野に詳しい技術員であれば、本明細書の教示で行ったすべての同等の代替、明らかな変形形態は、いずれも本明細書の実質的な範囲内に含まれ、本発明によって保護されるべきであることを説明すべきである。
【図１】
2021523971.tif 000010
【国際調査報告】
2021523971.tif 000011
2021523971.tif 000012
2021523971.tif 000013
2021523971.tif 000014